Brevet FR3057265A1 — publié le 20180413

COMPOSES DISSYMETRIQUES PORTEURS DE GROUPES ASSOCIATIFS DOMAINE DE L'INVENTION La présente invention concerne de nouveaux composés utilisables comme agents de modification dans des compositions de caoutchouc, des procédés de préparation de ceux-ci, ainsi que de nouvelles compositions de caoutchouc comprenant ces composés. ARRIERE-PLAN TECHNIQUE Dans le domaine industriel des objets fabriqués à partir de compositions de caoutchouc, des mélanges de polymères avec des charges sont souvent utilisés. Pour que de tels mélanges présentent de bonnes propriétés, on recherche en permanence des moyens pour améliorer la dispersion des charges au sein des polymères. L'un des moyens pour parvenir à ce résultat est l'utilisation d'agents de couplage capables d'établir des interactions entre le polymère et la charge. Par exemple, les documents FR 2149339 et FR 2206330 décrivent des composés soufrés comprenant deux groupes organosiliciques terminaux utilisés comme agent de couplage. Le document WO 2012/007684 décrit des agents de couplage comprenant un groupe associatif azoté et un dipôle azoté. Ces composés présentent toutefois des inconvénients : ils sont obtenus par une synthèse multi-étapes, typiquement en cinq étapes, et leur production est très coûteuse. De plus, certaines matières premières nécessaires à leur préparation, tel que le mésitol ou le dichlorométhyl-méthyléther, ne sont pas aisément disponibles commercialement à grande échelle. Il existe donc un réel besoin de fournir des composés obtenus en peu d'étapes, avec de bons rendements, à partir de matières premières peu onéreuses et facilement disponibles, ces composés assurant une bonne interaction entre les polymères et les charges, c'est-à-dire permettant 3057265 2 l'obtention de compositions de caoutchouc avec de bonnes propriétés mécaniques et une bonne résistance à l'usure. RESUME DE L'INVENTION 5 L'invention concerne en premier lieu un composé de formule (I) Z - Q1- Sx - Q2 - A (I) dans laquelle : - A représente un groupe associatif comprenant au moins un atome d'azote, 10 - Qi et Q2 représentent indépendamment l'un de l'autre un groupe de liaison, - x est un nombre entier allant de 2 à 6, et - Z représente le groupe : OR' Si-OR' , OR 15 dans lequel chaque R' représente, de manière indépendante, un groupe alkyle comprenant de 1 à 4 atomes de carbone. Selon un mode de réalisation, A est choisi parmi des groupes imidazolidinone, triazoyle, uréyle, bis-uréyle et uréido-pyrimidyle. Selon un mode de réalisation, A répond à l'une des formules (II) à (VI) 20 suivantes : HN N- O RN I I H H O O N N (R) .N'' I I I I H H H H (IV) 3057265 3 H H iNNH \Ne (VI) - R désigne un groupement hydrocarboné pouvant éventuellement contenir des hétéroatomes, - Y désigne un atome d'oxygène ou de soufre, de préférence un atome d'oxygène. Selon un mode de réalisation, A est un groupement de formule (VII) : N NH 10 0 (VII) Selon un mode de réalisation, Qi et Q2 sont indépendamment un radical hydrocarboné divalent linéaire ou ramifié, substitué ou non, en C1-C24, de préférence en C1-C10, éventuellement interrompu par un ou plusieurs atomes d'azote ou d'oxygène, et plus préférentiellement un radical hydrocarboné 15 divalent en C1-C6, non interrompu et non substitué ; Qi et Q2 étant de préférence identiques. Selon un mode de réalisation, x est égal à 4. Selon un mode de réalisation, tous les R' sont identiques dans le groupement Z, et, de préférence, chaque R' est le groupement éthyle. 20 Selon un mode de réalisation, le composé est de formule (VIII) suivante : OEt S S S 1\11-JH OEt 0 (VIII) (V) où : 5 3057265 4 L'invention concerne aussi une composition comprenant un composé de formule (I) tel que défini ci-dessus, ainsi que les composés de formule (I') et (I") suivantes : A - - Sx - Q2 - A (I') 5 Z - - Sx - Q2 - Z (I") dans lesquelles A, Z, Ql, Q2 et x ont la même signification que dans la formule (I). L'invention concerne aussi un procédé de préparation d'un composé de formule (I) tel que défini ci-dessus, comprenant une étape de réaction d'un 10 composé soufré avec un composé de formule (IX) - Qi - Z (IX) et un composé de formule (X) X2 - Q2 - A (X), dans lesquelles 15 - A, Z, Qi et Q2 ont les significations définies ci-dessus, et - Xi et X2 représentent de manière indépendante un atome Cl ou un groupe SH. Selon un mode de réalisation, Xi et X2 représentent chacun un atome Cl. 20 Selon un mode de réalisation, le composé soufré est le tétrasulfure de sodium, le composé préparé étant de formule (I) avec x = 4 ; et : - de préférence A est un groupement de formule (VII) : N NH 0 (VII) ; et/ou 25 - de préférence Qi et Q2 représentent indépendamment un radical hydrocarboné divalent en C1-C6, plus préférentiellement un radical hydrocarboné divalent en C2 ; et/ou - de préférence tous les groupements R' dans le groupement Z sont des groupes éthyles. 30 Selon un mode de réalisation, le composé soufré est du soufre, Xi est un groupe SH et X2 est un groupe Cl ou inversement, et : - de préférence A est un groupement de formule (VII) : 3057265 5 N NH 0 (VII) ; et/ou - de préférence Qi et Q2 représentent indépendamment un radical hydrocarboné divalent en C1-C6, plus préférentiellement un radical hydrocarboné divalent en C2 ; et/ou 5 - de préférence tous les groupements R' dans le groupement Z sont des groupes éthyles ; et/ou - de préférence Xi représente SH et X2 représente Cl. L'invention concerne aussi un procédé de préparation d'un composé de formule (I) tel que défini ci-dessus, comprenant une étape de réaction en 10 présence d'une base d'un composé de formule (I') avec un composé de formule (I") : A - - Sx - Q2 - A (I') Z - - Sx - Q2 - Z (I") dans lesquelles A, Z, Qi, Q2 et x ont la même signification que dans la formule 15 (I). Selon un mode de réalisation: - de préférence A est un groupement de formule (VII) : N NH 0 (VII) ; et/ou 20 - de préférence Qi et Q2 représentent indépendamment un radical hydrocarboné divalent en C1-C6, plus préférentiellement un radical hydrocarboné divalent en C2 ; et/ou - de préférence tous les groupements R' dans le groupement Z sont des groupes éthyles ; et/ou 25 - de préférence la base est un alcoxyde de sodium, de manière plus particulièrement préférée le méthoxyde de sodium ou l'éthoxyde de sodium. L'invention concerne aussi une composition de caoutchouc comprenant au moins un élastomère diénique, une charge renforçante, un agent de 30 réticulation chimique et un agent de modification, éventuellement déjà greffé sur l'élastomère, ledit agent de modification étant un composé de formule (I) tel que défini ci-dessus. 3057265 6 Selon un mode de réalisation, l'élastomère diénique comprend un élastomère diénique essentiellement insaturé choisi parmi le caoutchouc naturel, les polyisoprènes de synthèse, les polybutadiènes, les copolymères de butadiène, les copolymères d'isoprène et les mélanges de ceux-ci; et/ou 5 comprend un élastomère essentiellement saturé choisi parmi les caoutchoucs butyle, les copolymères de diènes et d'alpha-oléfines tels que les EPDM et les mélanges de ceux-ci. Selon un mode de réalisation, l'agent de réticulation chimique comprend de 0,5 à 12 pce de soufre, de préférence de 1 à 10 pce de soufre, 10 ou de 0,01 à 10 pce d'un ou plusieurs composés peroxydes. Selon un mode de réalisation, le taux d'agent de modification varie de 0,01 à 50 % molaire, de préférence de 0,01 % mol à 5 % molaire. L'invention concerne aussi un procédé de préparation d'une composition de caoutchouc telle que définie ci-dessus, comprenant une ou 15 plusieurs étapes de malaxage thermomécanique de l'élastomère diénique, la charge renforçante, l'agent de réticulation chimique et l'agent de modification et une étape d'extrudage et de calandrage. L'invention concerne aussi un objet fabriqué en tout ou en partie avec une composition de caoutchouc telle que définie ci-dessus, de préférence 20 choisi parmi les joints d'étanchéité, les isolants thermiques ou acoustiques, les câbles, les gaines, les semelles de chaussures, les emballages, les revêtements (peintures, films, produits cosmétiques), les patchs (cosmétiques ou dermopharmaceutiques), les autres systèmes de piégeage et relargage d'actifs, les pansements, les colliers de serrage élastiques, les tubes à vide et 25 les tubes et flexibles de transport de fluides. L'invention concerne aussi un polymère modifié obtenu par greffage d'un composé de formule (I) tel que défini ci-dessus. Selon un mode de réalisation, le polymère éest un élastomère diénique, de préférence un élastomère diéniques essentiellement insaturé choisi parmi 30 le caoutchouc naturel, les polyisoprènes de synthèse, les polybutadiènes, les copolymères de butadiène, les copolymères d'isoprène et les mélanges de ces élastomères, ou un élastomère essentiellement saturé choisi parmi les caoutchoucs butyle et les copolymères de diènes et d'alpha-oléfines tels que les EPDM et leurs mélanges. 35 L'invention concerne aussi un procédé de préparation d'un polymère modifié comprenant une étape de greffage d'un composé de formule (I) tel que défini ci-dessus sur un polymère comportant au moins une insaturation. 3057265 7 La présente invention permet de surmonter les inconvénients de l'état de la technique. Elle fournit plus particulièrement des composés de formule (I) permettant d'obtenir des compositions de caoutchouc à la fois présentant des propriétés améliorées et ayant un coût de fabrication réduit. 5 Les composés de formule (I) peuvent être préparés en peu d'étapes, par exemple de deux à quatre étapes, dont certaines peuvent être réalisées dans un même réacteur, et à partir de matières premières peu coûteuses. De manière avantageuse, l'invention permet d'obtenir des compositions de caoutchouc présentant des propriétés mécaniques performantes et une 10 bonne résistance à l'usure. Sans vouloir être liés par une théorie, les inventeurs estiment que les composés selon l'invention comportent à la fois une fonction silane susceptible de réagir par exemple avec une charge (par exemple siliceuse) pour former des liaisons covalentes, et un groupe associatif susceptible de former des 15 liaisons non-covalentes (par exemple hydrogène) avec une charge telle qu'une charge siliceuse. La présence simultanée des liaisons fortes et faibles est susceptible de conférer des propriétés mécaniques intéressantes à la composition de caoutchouc, telle que par exemple une meilleure dispersion de la charge qu'avec les composés de l'état de la technique comportant 20 uniquement des fonctions silanes, et une moindre usure qu'avec les composés de l'état de la technique comportant uniquement des groupes associatifs. DESCRIPTION DE MODES DE REALISATION DE L'INVENTION L'invention est maintenant décrite plus en détail et de façon non 25 limitative dans la description qui suit. Composés de formule (I) L'invention concerne un composé de formule (I) : Z - - Sx - Q2 - A (I) 30 dans laquelle S est un atome de soufre, x est un nombre entier, A représente un groupe associatif comprenant au moins un atome d'azote, Qi et Q2 sont des groupes de liaison et Z représente le groupe trialcoxysilane : OR' 1- 0 R' OR' dans lequel chaque R' représente, de manière indépendante, un groupe alkyle 35 comprenant de 1 à 4 atomes de carbone. 3057265 8 Par « groupes associatifs », on entend des groupes susceptibles de s'associer les uns aux autres par des liaisons hydrogène, ioniques et/ou hydrophobes. Il s'agit, selon un mode préféré de l'invention, de groupes susceptibles de s'associer par des liaisons hydrogène. 5 Lorsque les groupes associatifs sont susceptibles de s'associer par des liaisons hydrogène, chaque groupe associatif comporte de préférence au moins un « site» donneur et un site accepteur vis-à-vis de la liaison hydrogène de sorte que deux groupes associatifs identiques sont auto-complémentaires et peuvent s'associer entre eux en formant au moins deux liaisons hydrogène. 10 Les groupes associatifs selon l'invention sont également susceptibles de s'associer par des liaisons hydrogène, ioniques et/ou hydrophobes à des fonctions présentes sur des charges. Selon un mode de réalisation particulier de l'invention, le groupe A est choisi parmi les groupes imidazolidinone, uréyle, bis-uréyle, uréido-pyrimidyle 15 et triazolyle. De préférence, le groupe associatif A répond à l'une des formules (II) à (VI) suivantes : HN O RNV I I H H 0 0 I I I I 20 H H H H (IV) ,H N O r\eN N- I I H H (V) NH \Ne (VI) où : 3057265 9 - R désigne un groupement hydrocarboné (de préférence en C1-C10, de manière plus préférentielle encore en C1-C6), linéaire, ramifié ou cyclique (de préférence linéaire), pouvant éventuellement contenir des hétéroatomes (et de préférence n'en contenant pas), 5 - Y désigne un atome d'oxygène ou de soufre, de préférence un atome d'oxygène. De préférence, le groupe A est un hétérocycle di ou triazoté, à 5 ou 6 atomes, de préférence diazoté, et comprenant au moins une fonction carbonyle. 10 De manière encore plus préférée, le groupe A est le groupe imidazolidinone de formule (VII) : N NH 0 (VII) Les groupes de liaison Qi et Q2 peuvent être tout radical divalent. Ils 15 sont de préférence choisis de sorte à ne pas, ou peu, interférer avec le groupe associatif A et avec le groupe trialcoxysilane Z. Lesdits groupes Qi et Q2 sont alors notamment considérés comme des groupements inertes vis-à-vis du groupe associatif A. Par « groupement inerte vis-à-vis du groupe associatif A », on entend un groupement qui ne comprend 20 pas de fonctions associatives telles que définies selon l'invention. Ils sont alors également considérés comme des groupements inertes vis-à-vis du groupe trialcoxysilane Z, c'est-à-dire qu'ils ne sont pas susceptibles de former de liaison covalente avec un tel groupe (situé sur une autre molécule du composé). 25 Les groupes Qi et Q2 sont de préférence indépendamment un radical hydrocarboné divalent, linéaire, ramifié ou cyclique. Ils peuvent indépendamment contenir un ou plusieurs radicaux aromatiques, et/ou un ou plusieurs hétéroatomes. Le radical hydrocarboné divalent peut éventuellement être substitué, les substituants étant de préférence inertes vis-à-vis du groupe 30 associatif A et du groupe trialcoxysilane Z. Selon un mode de réalisation préféré, les groupes Qi et Q2 sont indépendamment un radical hydrocarboné divalent linéaire ou ramifié, substitué ou non, en C1-C24, de préférence C1-C10, éventuellement interrompu par un ou plusieurs atomes d'azote ou d'oxygène, et plus 3057265 10 préférentiellement un radical hydrocarboné divalent en Cl -C6, non interrompu et non substitué, et de manière plus particulièrement préférée linéaire. Qi et Q2 peuvent être différents ou identiques, mais de préférence Qi et Q2 sont identiques. 5 Dans la formule (I) ci-dessus, x est un entier allant de 2 à 6. Selon des modes de réalisation particuliers, x est un entier allant de 2 à 5, ou x est un entier allant de 2 à 4, ou x est un entier allant de 3 à 5, ou x est un entier égal à 2 ou 3, ou x est un entier égal à 3 ou 4. Selon d'autres modes de réalisation particuliers, x vaut 2, ou 3, ou 4, ou 10 5 ou 6. Les groupements R' dans le composé alcoxysilane Z peuvent être de préférence des groupes méthyles, éthyles, propyles, isopropyles, ou butyles. Les groupes éthyles sont préférés. De préférence tous les groupements R' sont identiques. 15 Selon un mode de réalisation particulier, le composé de l'invention est choisi parmi les composés de formule (VIII) suivante : OEt 1\i/--\NH OEt 0 (VIII) L'invention concerne également des mélanges de différents composés 20 de formule (I) avec différentes valeurs de x (les composés étant identiques par ailleurs). Par exemple, l'invention concerne des mélanges de composés de formule (I) avec x variant de 2 à 6, ou de 2 à 5, ou de 2 à 4, les composés étant identiques par ailleurs. Un tel mélange peut être considéré comme un composé de formule (I) avec x ayant une certaine distribution statistique et en 25 particulier une valeur moyenne qui n'est pas nécessairement entière, et qui est comprise entre 2 et 6 (de préférence entre 2 et 5, de manière plus particulièrement préférée entre 2 et 4). En particulier, certains procédés de préparation décrits ci-dessous conduisent à l'obtention de tels mélanges de composés. 30 L'invention concerne également un mélange de composé de formule (I) avec les composés symétriques de formule (I') et (I") suivantes : A - - Sx - Q2 - A (I') Z - - Sx - Q2 - Z (I") 3057265 11 dans lesquelles A, Z, Ql, Q2 et x ont la même signification que dans la formule (I). En particulier, certains procédés de préparation décrits ci-dessous conduisent à l'obtention de tels mélanges de composés dissymétriques (selon 5 la formule (I)) et symétriques (selon les formules (I') et (I")). L'invention concerne également des mélanges de composés de formules (I), (I') et (I") avec différentes valeurs de x (les composés étant identiques par ailleurs), notamment avec x variant de 2 à 6, ou de 2 à 5, ou de 2 à 4 et ayant une valeur moyenne pas nécessairement entière comprise entre 10 2 et 6, ou entre 2 et 5, ou entre 2 et 4. Procédés de préparation des composés de formule (I) Les composés selon l'invention peuvent être préparés selon un procédé comprenant de manière générale une étape de réaction d'un composé soufré 15 avec un composé de formule (IX) - Qi - Z (IX) et un composé de formule (X) X2 - Q2 - A (X), dans lesquelles 20 - A, Z, Qi et Q2 ont les significations définies ci-dessus, et - Xi et X2 représentent de manière indépendante un atome Cl ou un groupe SH. De préférence au moins l'un parmi Xi et X2 est un atome Cl. Selon un mode de réalisation particulier, les composés selon l'invention 25 de formule (I) avec x=4 sont préparés par un procédé comprenant une étape de réaction du tétrasulfure de sodium avec un composé de formule Cl - Qi Z et un composé de formule Cl - Q2 - A, dans lesquelles A, Z, Qi et Q2 ont les significations définies ci-dessus. De préférence, A est un groupement de formule (VII) : 30 N NH 0 (VII) De préférence Qi et Q2 sont indépendamment un radical hydrocarboné divalent linéaire ou ramifié en C1-C10, plus préférentiellement un radical hydrocarboné divalent linéaire en C2. De préférence, Qi et Q2 sont identiques. 35 Le groupe Z est de préférence le groupe triéthoxysilane. 3057265 12 Le tétrasulfure de sodium peut être préparé par exemple en faisant réagir du soufre avec du sulfure de sodium anhydride ; celui-ci peut être préparé en faisant réagir de l'éthylate de sodium avec du sulfure d'hydrogène. Le tétrasulfure de sodium est préparé de préférence in situ par ajout de soufre 5 dans une solution éthanolique de sulfure de sodium. La substitution nucléophile finale est réalisée de préférence dans le solvant utilisé pour la préparation du tétrasulfure de sodium, c'est-à-dire l'éthanol. La température de cette étape peut être comprise entre la température ambiante et la température de reflux du solvant. De préférence, cette étape est réalisée à 10 température de reflux du solvant. Le sel formé peut être éliminé par filtration et le produit final peut être isolé par évaporation du solvant. Ce procédé peut notamment être appliqué à la préparation du composé de formule (VIII), selon le schéma synthétique suivant : Na + EtOH NaOEt + 1/2 H2 2 NaOEt + H2S Na2S + EtOH Na2S + 3 S Na2S4 OEt Na2S4 EtO-SiC1 OEt + HNyNC1 O t EtO-OSiE S S NH + 2 NaC1 OEt HNy N NH 0 O 15 OEt OEt I I sivSsSSIi-OEt + Et0- I OEt OEt 3057265 13 Selon un autre mode de réalisation particulier, les composés selon l'invention de formule (I) avec x allant de 2 à 6, de préférence de 2 à 5, et plus particulièrement de 2 à 4, sont préparés par un procédé comprenant une étape de réaction du soufre avec un composé de formule SH - Qi - Z et un composé 5 de formule Cl - Q2 - A, ou bien avec un composé de formule Cl - Qi - Z et un composé de formule SH - Q2 - A, dans lesquelles A, Z, Qi et Q2 ont les significations définies ci-dessus. De préférence, A est un groupement de formule (VII) : N N H 10 De préférence Qi et Q2 sont indépendamment un radical hydrocarboné divalent linéaire ou ramifié en C1-C10, plus préférentiellement un radical hydrocarboné divalent linéaire en C2. De préférence, Qi et Q2 sont identiques. 15 Le groupe Z est de préférence le groupe triéthoxysilane. De préférence le composé de formule SH - Qi - Z est obtenu par la réaction d'un composé de formule Cl - Qi - Z avec l'hydrogénosulfure de sodium NaSH ; ou le composé de formule SH - Q2 - A est obtenu par la réaction d'un composé de formule Cl - Q2 - A avec l'hydrogénosulfure de 20 sodium NaSH. Ce procédé prévoit de préférence la réaction du composé mercaptan avec un alcoxyde de sodium et du soufre dans un solvant, puis l'ajout du composé chloré dans le mélange réactionnel. L'alcoxyde de sodium et le solvant sont de préférence le méthoxyde de sodium et le méthanol, ou bien 25 l'éthoxyde de sodium et l'éthanol. La température de cette étape peut être comprise entre la température ambiante et la température de reflux du solvant. De préférence, on opère à reflux du solvant. Le sel formé peut être éliminé par filtration et le produit final peut être isolé par évaporation du solvant. La mise en oeuvre d'un tel procédé permet généralement l'obtention 30 d'un mélange de composés polysulfures ayant une distribution du nombre d'atomes de soufre allant de 2 à 6, plus particulièrement de 2 à 5, et principalement de 2 à 4. En particulier, le composé de formule (VIII) avec x allant de 2 à 6, plus particulièrement de 2 à 5, et principalement de 2 à 4, peut être préparé selon 35 le schéma synthétique suivant : 3057265 14 OEt + HN N EtO- Si SH Cl OEt 0 NaOMe OEt Et0- N NH + NaC1 + Me0H OEt O Selon encore un autre mode de réalisation, le composé de formule (I) peut être préparé en faisant réagir en présence d'une base les composés 5 symétriques de formules respectives (I') et (I") : A - Q1- Sx - Q2 - A (I') Z - Q1- Sx - Q2 - Z (I") dans lesquelles A, Z, Q1, Q2 et x ont la même signification que dans la formule (I). 10 Dans ce procédé, de préférence A est un groupement de formule (VII) : NH De préférence, Qi et Q2 représentent indépendamment un radical hydrocarboné divalent en C1-C6, plus préférentiellement un radical 15 hydrocarboné divalent en C2. De préférence le groupe Z est un groupe triéthoxyilsane. En particulier, ce procédé permet de préparer le composé préféré de formule (VIII) selon le schéma suivant : OEt OEt Na0Et OEt\ HNy N Ny NH Et0- 2 EtO-SiS, NyNH OEt OEt OEt 0 20 ° O 3057265 15 Applications L'invention concerne aussi une composition de caoutchouc comprenant au moins un élastomère diénique, une charge renforçante, un agent de réticulation chimique et un agent de modification, éventuellement déjà greffé 5 sur l'élastomère, ledit agent de modification étant un composé selon l'invention tel que décrit ci-dessus. Selon un mode de réalisation, la composition de caoutchouc est un simple mélange (non-réticulé ou vulcanisé) des constituants ci-dessus. Selon un mode de réalisation, la composition de caoutchouc est une 10 composition réticulée ou vulcanisée à partir du mélange des constituants ci- dessus. Dans la présente description, sauf indication expresse différente, tous les pourcentages (%) indiqués sont en masse. Un des composants de la composition de caoutchouc selon l'invention 15 est un élastomère diénique. Les élastomères diéniques peuvent être classés de manière connue en deux catégories, ceux dits essentiellement insaturés et ceux dits essentiellement saturés. Ces deux catégories d'élastomères diéniques sont envisageables dans le cadre de l'invention. 20 Un élastomère diénique essentiellement saturé a un taux de motifs ou unités d'origine diénique faible ou très faible (diènes conjugués) qui est toujours inférieur à 15 % (en moles). C'est ainsi, par exemple, que des caoutchoucs butyle ou des copolymères de diènes et d'alpha-oléfines tels que l'EPDM (éthylène-propylène-diène monomère) entrent dans la définition 25 d'élastomères diéniques essentiellement saturés. A contrario, par élastomère diénique essentiellement insaturé, on entend un élastomère diénique issu au moins en partie de monomères diènes conjugués, ayant un taux de motifs ou unités d'origine diénique (diènes conjugués) qui est supérieur à 15 % (en moles). Dans la catégorie des 30 élastomères diéniques essentiellement insaturés, on entend en particulier par élastomère diénique fortement insaturé un élastomère diénique ayant un taux de motifs d'origine diénique (diènes conjugués) qui est supérieur à 50 % (en moles). On entend plus particulièrement par élastomère diénique susceptible 35 d'être utilisé dans l'invention : (a) tout homopolymère obtenu par polymérisation d'un monomère diène conjugué ayant de 4 à 12 atomes de carbone ; 3057265 16 (b) tout copolymère obtenu par copolymérisation d'un ou plusieurs diènes conjugués entre eux ou avec un ou plusieurs composés vinyle aromatique ayant de 8 à 20 atomes de carbone ; (c) tout copolymère ternaire obtenu par copolymérisation d'éthylène, 5 d'une a-oléfine ayant de 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1,4, l'éthylidène norbornène, le dicyclopentadiène ; de tels polymères sont décrits 10 en particulier dans les documents WO 2004/035639A1 et US 2005/0239639A1 ; (d) tout copolymère d'isobutène et d'isoprène (caoutchouc butyle), ainsi que les versions halogénées, en particulier chlorées ou bromées, de ce type de copolymères. 15 Les élastomères diéniques du type fortement insaturé en particulier du type (a) ou (b) ci-dessus sont préférés. A titre de diènes conjugués conviennent notamment le butadiène-1,3, le 2-méthy1-1,3-butadiène, les 2,3-di(alkyle en C1-05)-1,3-butadiènes tels que par exemple le 2,3-diméthy1-1,3-butadiène, le 2,3-diéthy1-1,3-butadiène, le 2- 20 méthy1-3-éthy1-1,3-butadiène, le 2-méthy1-3-isopropy1-1,3-butadiène, un aryl- 1,3-butadiène, le 1,3-pentadiène, le 2,4-hexadiène. A titre de composés vinylaromatique conviennent par exemple le styrène, l'ortho-, méta-, paraméthylstyrène, le mélange commercial « vinyle-toluène », le paratertiobutylstyrène, les méthoxystyrènes, les chlorostyrènes, le vinylmésitylène, 25 le divinylbenzène, le vinylnaphtalène. Les copolymères peuvent contenir entre 99 % et 20 % en poids d'unités diéniques et entre 1 % et 80 % en poids d'unités vinylaromatique. Les élastomères peuvent avoir toute microstructure qui est fonction des conditions de polymérisation utilisées, notamment de la présence ou non d'un agent 30 modifiant et/ou randomisant et des quantités d'agent modifiant randomisant employées. Les élastomères peuvent être par exemple à blocs, statistiques, séquences, microséquencés, et être préparés en dispersion, en émulsion ou en solution ; ils peuvent être couplés et/ou étoilés ou encore fonctionnalisés avec un agent de couplage et/ou d'étoilage ou de fonctionnalisation. 35 Conviennent en particulier les élastomères diéniques choisis dans le groupe constitué par les polybutadiènes (BR), les polyisoprènes de synthèse (IR), le caoutchouc naturel (NR), les copolymères de butadiène, les copolymères d'isoprène et les mélanges de ces élastomères. De tels 3057265 17 copolymères sont plus préférentiellement choisis dans le groupe constitué par les copolymères de butadiène-styrène (SBR), les copolymères d'isoprène-butadiène (BIR), les copolymères d'isoprène-styrène (SIR), les copolymères d'isoprène-butadiène-styrène (SBIR) et les mélanges de tels copolymères. 5 La composition de caoutchouc selon l'invention comprend également au moins l'agent de modification qui est un composé de formule (I) ou l'une de ses variantes préférées décrites ci-dessus. L'élastomère diénique peut être greffé par l'agent de modification préalablement à son introduction dans la composition de caoutchouc, ou bien peut être greffé par réaction avec l'agent 10 de modification lors de la fabrication de la composition. La composition de caoutchouc selon l'invention peut donc contenir un seul élastomère diénique greffé par l'agent de modification (soit greffé préalablement à son introduction dans la composition, soit greffé par réaction avec l'agent de modification pendant la fabrication de la composition), ou un 15 mélange de plusieurs élastomères diéniques tous greffés, ou dont certains sont greffés et les autres pas. Le ou les autres élastomères diéniques utilisés en coupage avec l'élastomère greffés selon l'invention sont des élastomères diéniques conventionnels tels que décrits plus haut qu'ils soient étoilés, couplés, 20 fonctionnalisés ou non. Ces élastomères sont alors présents dans la matrice selon un taux compris entre 0 et 60 pce (les bornes de ce domaine étant exclues), préférentiellement selon un taux allant de plus de 0 à 50 pce, plus préférentiellement encore de plus de 0 à 30 pce. Dans le cas d'un coupage avec au moins un autre élastomère diénique, 25 la fraction massique d'élastomère greffé selon l'invention dans la matrice élastomérique est majoritaire et de préférence supérieure ou égale à 50 % en poids du poids total de la matrice. On appelle fraction massique majoritaire selon l'invention la fraction massique la plus élevée du coupage. On notera que l'amélioration des propriétés de la composition de 30 caoutchouc selon l'invention sera d'autant plus élevée, que la proportion dudit ou desdits élastomères complémentaires dans la composition selon l'invention sera plus réduite. Le ou les élastomères diéniques greffés selon l'invention peuvent être utilisés en association avec tout type d'élastomère synthétique autre que 35 diénique, voire avec des polymères autres que des élastomères, par exemple des polymères thermoplastiques. Selon un mode de réalisation préféré, le taux d'agent de modification varie de 0,01 à 50 % molaire, de préférence de 0,01 à 5 % molaire. 3057265 18 On entend dans la suite du texte par « taux d'agent de modification » présent dans une composition de caoutchouc, exprimé en pourcentage molaire, le nombre de molécules d'agent de modification présentes dans la composition pour cent motifs d'élastomère diénique de la composition, qu'il 5 s'agisse indifféremment de motifs diéniques ou non diéniques. Par exemple, si le taux d'agent de modification sur un SBR est de 0,20% molaire, cela signifie qu'il y a 0,20 motif issu d'agent de modification pour 100 motifs styréniques et butadiéniques de SBR. Dans le cas où on utilise dans la composition à la fois un élastomère 10 déjà greffé par l'agent de modification et un élastomère diénique non greffé par un agent de modification, le taux d'agent de modification représente le nombre de molécules d'agent de modification greffées pour 100 motifs d'élastomères diéniques, le nombre de motifs prenant en compte les deux élastomères (greffé et non greffé), en supposant que d'autres molécules 15 d'agent de modification non déjà greffées n'ont pas été ajoutées dans la composition. Un autre composant de la composition de caoutchouc selon l'invention est la charge renforçante. On peut utiliser tout type de charge renforçante connue pour ses 20 capacités à renforcer une composition de caoutchouc, par exemple une charge organique renforçante tel que du noir de carbone, une charge inorganique renforçante telle que de la silice, ou encore un coupage de ces deux types de charge, notamment un coupage de noir de carbone et de silice. A titre d'autres charges renforçantes, on peut également utiliser les charges 25 cellulosiques, le talc, le carbonate de calcium, le mica ou la wollastonite, le verre ou les oxydes ou hydrates métalliques. De manière préférée, une charge inorganique renforçante est présente. Comme noirs de carbone conviennent tous les noirs de carbone, notamment les noirs du type HAF, ISAF, SAF. On peut aussi utiliser, selon les 30 applications visées, des noirs de séries plus élevées FF, FEF, GPF, SRF. Les noirs de carbone pourraient être par exemple déjà incorporés à l'élastomère diénique sous la forme d'un mélange-maître (masterbatch), avant ou après greffage et de préférence après greffage (voir par exemple les documents WO 97/36724 ou WO 99/16600). 35 Comme exemples de charges organiques autres que des noirs de carbone, on peut citer les charges organiques de polyvinylaromatique fonctionnalisé telles que décrites dans les documents WO 2006/069792 et WO 2006/069793. 3057265 19 Par « charge inorganique renforçante », doit être entendu dans la présente demande, par définition, toute charge inorganique ou minérale par opposition au noir de carbone, capable de renforcer à elle seule, sans autre moyen qu'un agent de couplage intermédiaire, une composition de 5 caoutchouc ; une telle charge se caractérise généralement, de manière connue, par la présence de groupes hydroxyles à sa surface. L'état physique sous lequel se présente la charge inorganique renforçante est indifférent, que ce soit sous forme de poudre, de microperles, de granulés, de billes ou toute autre forme densifiée appropriée. Bien entendu 10 on entend également par charge inorganique renforçante des mélanges de différentes charges inorganiques renforçantes, en particulier de charges siliceuses et/ou alumineuses hautement dispersibles telles que décrites ci-après. Comme charges inorganiques renforçantes conviennent notamment 15 des charges minérales du type siliceuse, en particulier de la silice (SiO2), ou du type alumineuse, en particulier de l'alumine (A1203). Selon l'invention, le taux de charge renforçante dans la composition est compris entre 30 et 150 pce, plus préférentiellement entre 50 et 120 pce. L'optimum est différent selon les applications particulières visées. 20 Selon un mode de réalisation particulièrement préféré, une charge minérale de type siliceuse est présente, de préférence à un taux de 30 à 150 pce. Selon un mode de réalisation, la charge renforçante comprend majoritairement de la silice, de préférence le taux de noir de carbone présent 25 dans la composition étant compris entre 2 et 20 pce. Selon un autre mode de réalisation de l'invention, la charge renforçante comprend majoritairement du noir de carbone, voire est exclusivement constituée de noir de carbone. Pour coupler la charge inorganique renforçante à l'élastomère diénique, 30 on peut optionnellement inclure dans la composition un agent de couplage (ou agent de liaison) au moins bifonctionnel destiné à assurer une connexion suffisante, de nature chimique et/ou physique, entre la charge inorganique (surface de ses particules) et l'élastomère diénique, en particulier des organosilanes ou des polyorganosiloxanes bifonctionnels, par exemple le 35 tétrasulfure de bis-(3-triéthoxy-silylpropyle). On peut utiliser notamment de manière connue des silanes polysulfures, dits symétriques ou dissymétriques selon leur structure 3057265 20 particulière, tels que décrits par exemple dans les documents WO 03/002648 et WO 03/002649. La teneur en agent de couplage, lorsqu'il est présent, est préférentiellement comprise entre 4 et 12 pce, plus préférentiellement entre 3 5 et 8 pce. Alternativement, la composition peut être dépourvue d'agent de couplage, le couplage de la charge inorganique renforçante à l'élastomère diénique étant assuré uniquement par l'agent de modification décrit ci-dessus. A titre de charge équivalente de la charge inorganique renforçante 10 décrite dans le présent paragraphe, on peut également utiliser une charge renforçante d'une autre nature, notamment organique, dès lors que cette charge renforçante est recouverte d'une couche inorganique telle que la silice, ou bien comporte à sa surface des sites fonctionnels, notamment hydroxyles, nécessitant un couplage pour établir la liaison entre la charge et l'élastomère. 15 Un autre composant de la composition de caoutchouc selon l'invention est l'agent de réticulation chimique. La réticulation chimique permet la formation de liaisons covalentes entre les chaînes d'élastomère. La réticulation chimique peut se faire notamment au moyen d'un système de vulcanisation ou bien au moyen de 20 composés peroxydes. Le système de vulcanisation proprement dit est à base de soufre (ou d'un agent donneur de soufre) et d'un accélérateur primaire de vulcanisation. A ce système de vulcanisation de base peuvent s'ajouter divers accélérateurs secondaires ou activateurs de vulcanisation connus tels que l'oxyde de zinc, 25 l'acide stéarique ou des composés équivalents, des dérivés guanidiques (en particulier la diphénylguanidine). Le soufre est utilisé à un taux préférentiel compris entre 0,5 et 12 pce, en particulier entre 1 et 10 pce. L'accélérateur primaire de vulcanisation est utilisé à un taux préférentiel compris entre 0,5 et 10 pce, plus 30 préférentiellement compris entre 0,5 et 5,0 pce. On peut utiliser comme accélérateur (primaire ou secondaire) tout composé susceptible d'agir comme accélérateur de vulcanisation des élastomères diéniques en présence de soufre, notamment des accélérateurs du type thiazoles ainsi que leurs dérivés, des accélérateurs de types 35 thiurames, dithiocarbamates de zinc. De préférence, on utilise un accélérateur primaire du type sulfénam ide. 3057265 21 Lorsque la réticulation chimique est effectuée au moyen d'un ou plusieurs composés peroxydes, le ou lesdits composés peroxydes représentent de 0,01 à 10 pce. A titre de composés peroxydes utilisables comme système de 5 réticulation chimique, on peut citer les acyl peroxydes, par exemple le benzoyl peroxyde ou le p-chlorobenzoyl peroxyde, les cétones peroxydes, par exemple le méthyl éthyl cétone peroxyde, les peroxyesters, par exemple le tbutylperoxyacétate, le t-butylperoxybenzoate et le t-butylperoxyphtalate, les alkyl peroxydes, par exemple le dicumyl peroxyde, le di-t-butyl 10 peroxybenzoate et le 1,3-bis(t-butyl peroxyisopropyl)benzène, les hydroperoxydes, par exemple le t-butyl hydroperoxyde. La composition de caoutchouc selon l'invention peut être un mélange monophasique ou polyphasique. La composition de caoutchouc selon l'invention peut comporter 15 également tout ou partie des additifs usuels habituellement utilisés dans les compositions de caoutchouc, comme par exemple des coupes pétrolières, des solvants, des plastifiants ou des huiles d'extension, que ces derniers soient de nature aromatique ou non- aromatique, des pigments et/ou colorants, des résines tackifiantes, des aides à la mise en oeuvre (« processing aids »), des 20 lubrifiants, des additifs anti-radiation (anti-UV), des agents de protection tels que les cires anti-ozone (telle que la Cire Ozone C32 ST), des anti-ozonants chimiques, des antioxydants (tel que la 6-paraphénylènediamine), des agents anti-fatigue, des résines renforçantes, des accepteurs (par exemple résine phénolique novolaque) ou des donneurs de méthylène (par exemple HMT ou 25 H3M) tels que décrits par exemple dans le document WO 02/10269, ainsi que des promoteurs d'adhésion (sels de cobalt par exemple). En particulier, des additifs susceptibles d'être ajoutés au matériau selon l'invention sont notamment : - les lubrifiants, tels que l'acide stéarique et ses esters, les esters 30 cireux, les cires de polyéthylène, la paraffine ou les lubrifiants acryliques ; - les colorants ; - les pigments minéraux ou organiques, tels que ceux décrits dans le document « Plastics Additives and Modifiers Handbook, Section VIII, 35 Colorants », J. Edenbaum, Ed., Van Nostrand, p.884-954. A titre d'exemples de pigments utilisables, on peut citer le noir de carbone, le dioxyde de titane, l'argile, les particules métalliques ou les 3057265 22 particules de mica traité de la marque IRIODIN® commercialisées par MERCK ; - les plastifiants ; - les stabilisants thermiques et/ou UV, tels que les stéarates d'étain, 5 de plomb, de zinc, de cadmium, de baryum ou de sodium, dont le Thermolite® d'ARKEMA ; - les co-stabilisants tels que les huiles naturelles époxydées ; - les antioxydants, par exemple phénoliques, soufrés ou phosphitiques ; 10 - les agents antistatiques ; - les fongicides et biocides ; - les agents gonflants servant à la fabrication de pièces expansées, tels que les azodicarbonamides, l'azo bis isobutyronitrile, le diéthyl azo-bis isobutyrate ; 15 - les agents ignifugeants, dont le trioxyde d'antimoine, le borate de zinc et les phosphate esters bromés ou chlorés ; - les solvants ; et - leurs mélanges. De préférence, la composition de caoutchouc selon l'invention 20 comporte, à titre d'agent plastifiant préférentiel non aromatique ou très faiblement aromatique, au moins un composé choisi dans le groupe constitué par les huiles naphténiques, paraffiniques, huiles MES, huiles TDAE, les esters (en particulier trioléates) de glycérol, les résines plastifiantes hydrocarbonées présentant une haute température de transition vitreuse (Tg) 25 de préférence supérieure à 30°C, et les mélanges de tels composés. La composition selon l'invention peut également contenir, en complément des agents de couplage, des activateurs de couplage de la charge inorganique renforçante ou plus généralement des agents d'aide à la mise en oeuvre susceptibles de manière connue, grâce à une amélioration de 30 la dispersion de la charge inorganique dans la matrice de caoutchouc et à un abaissement de la viscosité des compositions, d'améliorer leur faculté de mise en oeuvre à l'état cru. L'invention concerne également un procédé de préparation d'une composition de caoutchouc selon l'invention comprenant une ou plusieurs 35 étapes de malaxage thermomécanique de l'élastomère diénique, la charge renforçante, l'agent de réticulation chimique et l'agent de modification, et une étape d'extrudage et de calandrage ou encore d'extrusion-soufflage, de moulage classique, d'injection, de rotomoulage ou de thermoformage. 3057265 23 La composition de caoutchouc selon l'invention peut notamment être fabriquée dans un mélangeur appropriés, en utilisant deux phases de préparation successives : une phase de travail ou malaxage thermomécanique (parfois qualifiée de phase non-productive) à haute température, 5 jusqu'à une température maximale comprise entre 130°C et 200°C, de préférence entre 145°C et 185°C, suivie d'une seconde phase (parfois qualifiée de phase productive) à plus basse température, typiquement inférieure à 120°C, par exemple entre 60°C et 100°C : il s'agit d'une phase de finition au cours de laquelle est incorporé le système de réticulation chimique. 10 De manière générale, tous les constituants de base de la composition, à l'exception du système de réticulation chimique, à savoir la ou les charges renforçantes, l'agent de couplage le cas échéant, sont incorporés de manière intime, par malaxage, à l'élastomère diénique ou aux élastomères diéniques au cours de la première phase non-productive, c'est-à-dire que l'on introduit 15 dans le mélangeur et que l'on malaxe thermomécaniquement, en une ou plusieurs étapes, au moins ces différents constituants de base jusqu'à atteindre la température maximale comprise entre 130°C et 200°C, de préférence comprise entre 145°C et 185°C. Selon un premier mode de réalisation de l'invention, l'élastomère 20 diénique est greffé par l'agent de modification préalablement à la fabrication de la composition de caoutchouc. Ainsi, dans ce cas, c'est l'élastomère diénique greffé qui est introduit au cours de la première phase dite non-productive. Ainsi selon ce premier mode de réalisation du procédé, celui-ci comprend les étapes suivantes: 25 - modifier l'élastomère diénique en post-polymérisation ou en solution ou en masse par greffage d'un agent de modification tel que décrit plus haut ; - incorporer à l'élastomère diénique ainsi greffé par l'agent de modification, la charge renforçante et tous les constituants de base 30 de la composition, à l'exception du système de réticulation chimique, en malaxant thermomécaniquement le tout, en une ou plusieurs fois, jusqu'à atteindre une température maximale comprise entre 130°C et 200°C, de préférence entre 145°C et 185°C ; 35 - refroidir l'ensemble à une température inférieure à 100°C ; - incorporer ensuite l'agent de réticulation chimique ; - malaxer le tout jusqu'à une température maximale inférieure à 120°C ; 3057265 24 - extruder ou calandrer la composition de caoutchouc ainsi obtenue. Selon un second mode de réalisation de l'invention, le greffage de l'élastomère diénique par l'agent de modification est effectué concomitamment à la fabrication de la composition de caoutchouc. Dans ce cas, tant 5 l'élastomère diénique non encore greffé que l'agent de modification sont introduits au cours de la première phase non-productive. De manière préférentielle, la charge renforçante peut alors être ajoutée subséquemment au cours de cette même phase non-productive afin de prévenir toute réaction parasite avec l'agent de modification. 10 Ainsi, selon ce deuxième mode de réalisation du procédé, celui-ci comprend les étapes suivantes: - incorporer à l'élastomère diénique un agent de modification tel que décrit plus haut, à une température et pendant une durée telle que le rendement de greffage soit de préférence supérieur à 60 %, plus 15 préférentiellement supérieur à 80 %, et, de préférence subséquemment, la charge renforçante, ainsi que tous les constituants de base de la composition, à l'exception du système de réticulation chimique, en malaxant thermomécaniquement le tout, en une ou plusieurs fois, jusqu'à atteindre une température 20 maximale comprise entre 130°C et 200°C, de préférence entre 145°C et 185°C ; - refroidir l'ensemble à une température inférieure à 100°C ; - incorporer ensuite l'agent de réticulation chimique ; - malaxer le tout jusqu'à une température maximale inférieure à 25 120°C ; - extruder ou calandrer la composition de caoutchouc ainsi obtenue. Le greffage de l'agent de modification peut être réalisé en masse, par exemple dans un mélangeur interne ou un mélangeur externe tel qu'un mélangeur à cylindres. Le greffage est alors mis en oeuvre soit à une 30 température du mélangeur externe ou du mélangeur interne inférieure à 60°C, suivi d'une étape de réaction de greffage sous presse ou en étuve à des températures allant de 80°C à 200°C, soit à une température du mélangeur externe ou du mélangeur interne supérieure à 60°C sans traitement thermique postérieur. 35 Les compositions ainsi obtenues sont calandrées soit sous la forme de plaques (épaisseur de 2 à 3 mm) ou de feuilles fines de caoutchouc pour la mesure de leurs propriétés physiques ou mécaniques, soit sous la forme de 3057265 25 profilés utilisables directement, après découpage et/ou assemblage aux dimensions souhaitées, par exemple comme produits finis ou semi-finis. L'invention permet en particulier d'obtenir des joints d'étanchéité, des isolants thermiques ou acoustiques, des câbles, des gaines, des semelles de 5 chaussures, des emballages, des revêtements (peintures, films, produits cosmétiques), des patchs (cosmétiques ou dermopharmaceutiques), ou autres systèmes de piégeage et relargage d'actifs, des pansements, des colliers de serrage élastiques, des tubes à vide, des tubes et flexibles de transport de fluides, et, d'une manière générale, des pièces devant présenter 10 un comportement élastique, tout en ayant une bonne souplesse, une bonne résistance à la fatigue, aux chocs et à la déchirure. Ces matériaux peuvent également faire partie de compositions adhésives ou cosmétiques, des formulations d'encres, de vernis ou de peintures. 15 Polymères modifiés L'invention a également pour objet un polymère modifié obtenu par greffage d'un composé selon l'invention de formule (I) ou répondant à l'un des modes de réalisation préférés. De préférence, le polymère contient au moins une insaturation ou 20 double liaison susceptible de réagir sur le composé selon l'invention. De préférence, les polymères en question sont des élastomères diéniques, tels que définis ci-dessus. Selon l'invention, le polymère possédant au moins une insaturation ou double liaison est modifié par greffage d'un composé de formule (I) tel que 25 défini ci-dessus, appelé également agent de modification. Selon un mode de réalisation préféré, le taux d'agent de modification varie de 0,01 à 50 % molaire, de préférence de 0,01 à 5 % molaire. L'invention concerne également un procédé de préparation d'un polymère modifié comprenant une étape de greffage d'un composé selon 30 l'invention tel que défini ci-dessus, sur un polymère comportant au moins une insaturation. Le mécanisme admis pour le greffage est une scission homolytique du polysulfure, suivi d'une addition radicalaire des radicaux S° sur les doubles liaisons du polymère. 35 Le greffage de l'agent de modification peut être réalisé en masse, par exemple dans un mélangeur interne ou un mélangeur externe tel qu'un mélangeur à cylindres, ou en solution. Le procédé de greffage peut être effectué en solution en continu ou en discontinu. Le polymère ainsi modifié 3057265 26 peut être séparé de sa solution par tout type de moyen connu par l'homme de l'art et en particulier par une opération de bullage à la vapeur d'eau. Par exemple, l'étape de greffage peut être réalisée à l'état fondu, par exemple dans une extrudeuse ou un mélangeur interne à une température qui 5 peut aller de 50°C à 300°C et, de préférence de 200 à 280°C. L'agent de modification peut être mélangé au polymère seul, ou à l'aide d'un additif permettant l'imprégnation des grains de polymère solide par l'agent de modification préalablement fondu. Le mélange solide avant introduction dans l'extrudeuse ou le mélangeur peut être rendu plus homogène par réfrigération 10 pour faire solidifier l'agent de modification. Il est également possible de doser ce dernier dans l'extrudeuse ou le mélangeur après un début de fusion du polymère à greffer. Le temps à la température de greffage peut aller de 30 secondes à 5 heures. L'agent de modification peut être introduit dans l'extrudeuse sous forme de mélange-maître dans un polymère qui, de 15 préférence, peut être le polymère à greffer. Selon ce mode d'introduction, le mélange-maître peut comporter jusqu'à 30 % en poids de l'agent de modification ; ensuite, le mélange-maître est dilué dans le polymère à greffer lors de l'opération de greffage. Selon une autre possibilité, le greffage peut être effectué par réaction 20 en phase solvant, par exemple dans le chloroforme anhydre. Dans ce cas (chloroforme anhydre), la température de réaction peut aller de 5°C à 75°C, pendant une durée allant de quelques minutes à un jour et à des concentrations en polymère avant greffage comprises entre 1 et 50 % en poids, par rapport au poids total de la solution. 25 Le nombre de groupes associatifs introduits sur le polymère est ajusté de sorte à obtenir des matériaux ayant une bonne stabilité dimensionnelle et de bonnes propriétés mécaniques grâce à la réticulation chimique permanente, tout en étant plus faciles à mettre en oeuvre et ayant des propriétés particulières, comme par exemple des propriétés mécaniques 30 modulables, du fait de l'introduction d'un mode de réticulation différent (non permanent) et susceptible d'évoluer en fonction des paramètres de l'environnement d'utilisation, comme, par exemple, la température ou le temps caractéristique de sollicitation. Par exemple, le nombre moyen de groupes associatifs par chaîne de 35 polymère peut être compris entre 1 et 200. Ainsi, le rapport entre le pourcentage de ponts de réticulation à liaisons covalentes permanentes et le pourcentage de ponts de réticulation à liaisons 3057265 27 non covalentes est avantageusement compris entre 99/1 et 1/99, et de préférence compris entre 90/10 et 20/80. EXEMPLES 5 Les exemples suivants illustrent l'invention sans la limiter. Exemple 1 - synthèse du composé de formule (VIII) à partir de dérivés chlorés Le 1-(2-chloroéthyl)imidazolidin-2-one est préparé selon l'exemple 1b du document WO 2012/007684. 10 Dans un réacteur en verre de 500 mL, muni d'un réfrigérant, et purgé à l'azote, on introduit 15 g de sodium (0,65 mol). On ajoute lentement 200 g d'éthanol, puis on laisse à reflux de l'éthanol pendant environ 1 h jusqu'à dissolution totale du sodium. On refroidit à 40°C, puis on introduit dans le mélange réactionnel, via 15 un diffuseur, sur une période d'environ 1 heure, 11,1 g de H25 (0,33 mol). A la fin de l'ajout du H2S, on refroidit à 25°C, et on ajoute 31,4 g de soufre (0,98 mol). On laisse réagir 15 minutes, puis on fait buller de l'azote dans le mélange réactionnel, avant de chauffer à reflux de l'éthanol. On ajoute alors, sur une période de 1 heure, un mélange composé de 20 48,3 g de 1-(2-chloroéthyl)imidazolidin-2-one (0,33 mol) et de 78,3 g de (3- chloropropyl)triéthoxysilane (0,33 mol), puis on laisse réagir 2 heures à reflux. Le mélange réactionnel est refroidi à température ambiante, puis filtré. Le précipité est lavé avec 100 g d'éthanol. Les filtrats sont rassemblés et évaporés sous vide. On obtient 132 g d'un mélange de polysulfures 25 (rendement de 91%). Le produit final est analysé par RMN et HPLC. L'analyse montre qu'il s'agit d'un mélange de polysulfures symétriques et dissymétriques de rangs en soufre 2 à 6. Le composé de formule (VIII) est l'un de ces produits. Exemple 2 - synthèse du composé de formule (VIII) à partir d'un dérivé chloré 30 et d'un dérivé mercaptan Le 1-(2-chloroéthyl)imidazolidin-2-one est préparé selon l'exemple 1b du document WO 2012/007684. Dans un réacteur en verre de 500 mL, muni d'un réfrigérant, et purgé à l'azote, on introduit de l'éthoxyde de sodium anhydre (0,4 mol) sous la forme 35 d'une solution à 10 % massique dans l'éthanol (272 g de solution) puis 102 g de 3-mercaptopropyltriéthoxysilane (0,43 mol) et 41 g de soufre en poudre (1,28 mol). On agite le mélange réactionnel à reflux pendant 16 heures puis on additionne lentement 63 g de 1-(2-chloroéthyl)imidazolidin-2-one (0,43 3057265 28 mol). On laisse à reflux pendant 6 heures. Le mélange réactionnel est refroidi à température ambiante puis filtré. Le filtrat est concentré sous pression réduite pour évaporer le solvant. Le produit final est analysé par RMN et HPLC. L'analyse montre qu'il s'agit un mélange de polysulfures. Le composé de 5 formule (VIII) est un de ces produits. REVENDICATIONS1. Composé de formule (I) Z - - Sx - Q2 - A (I) dans laquelle - A représente un groupe associatif comprenant au moins un atome d'azote, - Qi et Q2 représentent indépendamment l'un de l'autre un groupe de liaison, - x est un nombre entier allant de 2 à 6, et - Z représente le groupe : OR' / Si-OR dans lequel chaque R' représente, de manière indépendante, un groupe alkyle comprenant de 1 à 4 atomes de carbone. 2. Composé selon la revendication 1, dans lequel A est choisi parmi des groupes imidazolidinone, triazoyle, uréyle, bis-uréyle et uréido-pyrimidyle. 3. Composé selon l'une des revendications 1 à 2, dans lequel A répond à l'une des formules (II) à (VI) suivantes : HN 0 RN I I H H ,(R) N 'N- I I I I H H H H 25 (IV) 3057265 30 ,NNH (VI) \Ne où : 5 - R désigne un groupement hydrocarboné pouvant éventuellement contenir des hétéroatomes, - Y désigne un atome d'oxygène ou de soufre, de préférence un atome d'oxygène. 10 4. Composé selon l'une des revendications 1 à 3, dans lequel A est un groupement de formule (VII) : N NH O (VII) R ,H N" O r\eN N I I H H (V) 15 5. 206. 7. Composé selon l'une des revendications 1 à 4, dans lequel Qi et Q2 sont indépendamment un radical hydrocarboné divalent linéaire ou ramifié, substitué ou non, en C1-C24, de préférence en C1-C10, éventuellement interrompu par un ou plusieurs atomes d'azote ou d'oxygène, et plus préférentiellement un radical hydrocarboné divalent en C1-C6, non interrompu et non substitué ; Qi et Q2 étant de préférence identiques. Composé selon l'une des revendications 1 à 5, dans lequel x est égal à 4. Composé selon l'une des revendications 1 à 6, dans lequel tous les R' sont identiques dans le groupement Z, et dans lequel, de préférence, chaque R' est le groupement éthyle. 3057265 31 8. Composé selon l'une des revendications 1 à 7, de formule (VIII) suivante : OEt S S' S 1\n\ Et0- Si NH OEt 5 9. Composition comprenant un composé de formule (I) selon l'une des revendications 1 à 8, ainsi que les composés de formule (I') et (I") suivantes : A - - Sx - Q2 - A (I') 10 Z - - Sx - Q2 - Z (I") dans lesquelles A, Z, Ql, Q2 et x ont la même signification que dans la formule (I). 10. Procédé de préparation d'un composé de formule (I) selon l'une 15 des revendications 1 à 8, comprenant une étape de réaction d'un composé soufré avec un composé de formule (IX) - Qi - Z (IX) et un composé de formule (X) X2 - Q2 - A (X), 20 dans lesquelles - A, Z, Qi et Q2 ont les significations définies dans l'une des revendications 1 à 8, et - Xi et X2 représentent de manière indépendante un atome Cl ou un groupe SH. 25 11. Procédé selon la revendication 10, dans lequel Xi et X2 représentent chacun un atome Cl. 12. Procédé selon la revendication 11, dans lequel le composé soufré est le tétrasulfure de sodium, le composé préparé étant de formule (I) avec x = 4 ; et : - de préférence A est un groupement de formule (VII) : (VIII) 3057265 0 (VII) ; et/ou de préférence Qi et Q2 représentent indépendamment un radical hydrocarboné divalent en C1-C6, plus préférentiellement un radical hydrocarboné divalent en C2 ; 5 et/ou de préférence tous les groupements R' dans le groupement Z sont des groupes éthyles. 13. Procédé selon la revendication 10, dans lequel le composé 10 soufré est du soufre, Xi est un groupe SH et X2 est un groupe Cl ou inversement, et : - de préférence A est un groupement de formule (VII) : 0 (VII) ; et/ou 15 de préférence Qi et Q2 représentent indépendamment un radical hydrocarboné divalent en C1-C6, plus préférentiellement un radical hydrocarboné divalent en C2 ; et/ou de préférence tous les groupements R' dans le groupement 20 Z sont des groupes éthyles ; et/ou de préférence Xi représente SH et X2 représente Cl. 14. Procédé de préparation d'un composé de formule (I) selon l'une des revendications 1 à 8, comprenant une étape de réaction en 25 présence d'une base d'un composé de formule (I') avec un composé de formule (I") : A - Qi - Sx - Q2 - A (I') Z - Q1- Sx - Q2 - Z (I") dans lesquelles A, Z, Q1, Q2 et x ont la même signification que 30 dans la formule (I). 15. Procédé selon la revendication 14, dans laquelle : - A est un groupement de formule (VII) : 305 726 5 33 (VII) ; et/ou Qi et Q2 représentent indépendamment un radical hydrocarboné divalent en C1-C6, plus préférentiellement un 5 radical hydrocarboné divalent en C2 ; et/ou tous les groupements R' dans le groupement Z sont des groupes éthyles ; et/ou la base est un alcoxyde de sodium, de manière plus particulièrement préférée le méthoxyde de sodium ou 10 l'éthoxyde de sodium. 16. Composition de caoutchouc comprenant au moins un élastomère diénique, une charge renforçante, un agent de réticulation chimique et un agent de modification, éventuellement 15 déjà greffé sur l'élastomère, ledit agent de modification étant un composé de formule (I) selon l'une des revendications 1 à 8. 17. Composition selon la revendication 16, dans laquelle l'élastomère diénique comprend un élastomère diénique 20 essentiellement insaturé choisi parmi le caoutchouc naturel, les polyisoprènes de synthèse, les polybutadiènes, les copolymères de butadiène, les copolymères d'isoprène et les mélanges de ceux-ci; et/ou comprend un élastomère essentiellement saturé choisi parmi les caoutchoucs butyle, les copolymères de diènes 25 et d'alpha-oléfines tels que les EPDM et les mélanges de ceux- ci. 18. Composition selon l'une des revendications 16 à 17, dans laquelle l'agent de réticulation chimique comprend de 0,5 à 12 30 pce de soufre, de préférence de 1 à 10 pce de soufre, ou de 0,01 à 10 pce d'un ou plusieurs composés peroxydes. 19. Composition selon l'une des revendications 16 à 18, dans laquelle le taux d'agent de modification varie de 0,01 à 50 % molaire, de préférence de 0,01 % mol à 5 % molaire. 3057265 34 20. Procédé de préparation d'une composition de caoutchouc selon l'une des revendications 16 à 19, comprenant une ou plusieurs étapes de malaxage thermomécanique de l'élastomère diénique, 5 la charge renforçante, l'agent de réticulation chimique et l'agent de modification et une étape d'extrudage et de calandrage. 21. Objet fabriqué en tout ou en partie avec une composition de caoutchouc selon l'une des revendications 16 à 19, de 10 préférence choisi parmi les joints d'étanchéité, les isolants thermiques ou acoustiques, les câbles, les gaines, les semelles de chaussures, les emballages, les revêtements (peintures, films, produits cosmétiques), les patchs (cosmétiques ou dermopharmaceutiques), les autres systèmes de piégeage et 15 relargage d'actifs, les pansements, les colliers de serrage élastiques, les tubes à vide et les tubes et flexibles de transport de fluides. 22. Polymère modifié obtenu par greffage d'un composé de formule 20 (I) selon l'une des revendications 1 à 8. 23. Polymère modifié selon la revendication 22, le polymère étant un élastomère diénique, de préférence un élastomère diéniques essentiellement insaturé choisi parmi le caoutchouc naturel, les 25 polyisoprènes de synthèse, les polybutadiènes, les copolymères de butadiène, les copolymères d'isoprène et les mélanges de ces élastomères, ou un élastomère essentiellement saturé choisi parmi les caoutchoucs butyle et les copolymères de diènes et d'alpha-oléfines tels que les EPDM et leurs mélanges. 30 24. Procédé de préparation d'un polymère modifié comprenant une étape de greffage d'un composé de formule (I) selon l'une des revendications 1 à 8 sur un polymère comportant au moins une insaturation. 35